УЛУЧШЕННОЕ ПЕНЯЩЕЕСЯ ПОВЕДЕНИЕ ПОЛИМЕРНЫХ КОМПОЗИЦИЙ С ИСПОЛЬЗОВАНИЕМ ПАССИВНОГО ЗАРОДЫШЕОБРАЗОВАНИЯ

1. Вспенивающаяся полимерная композиция, содержащая
первый полиолефиновый полимер,
2
второй полиолефиновый полимер, имеющий значение MFR (2,16 кг; 190°C), равное 2-15 г/10 мин, измеренное в соответствии со стандартом ISO 1133-1, и
минеральный зародышеобразователь в количестве 0,5-6 мас.% по полной массе вспенивающейся полимерной композиции,
причем первый полиолефиновый полимер (A) имеет более высокую плотность, чем второй полиолефиновый полимер (B).
2. Композиция по п. 1, в которой минеральный зародышеобразователь (C) содержит одно или более веществ, выбираемых из группы, состоящей из талька, глины, слюды, карбоната кальция и кремнезема.
2
3. Композиция по любому из предшествующих пунктов, в которой первый полиолефиновый полимер (A) имеет значение MFR (2,16 кг; 190°C), равное 0,1-20 г/10 мин, измеренное в соответствии со стандартом ISO 1133-1.
4. Композиция по любому из предшествующих пунктов, в которой первый полиолефиновый полимер (A) присутствует в количестве 20-95 мас.% по полной массе вспенивающейся полимерной композиции, и причем второй полиолефиновый полимер (B) присутствует в количестве 5-80 мас.% по полной массе вспенивающейся полимерной композиции.
3
3
5. Композиция по любому из предшествующих пунктов, в которой первый полиолефиновый полимер (A) представляет собой гомо- или сополимер полиэтилена высокой плотности, имеющим плотность 935-970 кг/м, измеренную в соответствии со стандартом ISO 1183-1, и второй полиолефиновый полимер (B) представляет собой гомо- или сополимер полиэтилена низкой плотности, имеющим плотность 880-930 кг/м, измеренную в соответствии со стандартом ISO 1183-1.
-6
-6
6. Композиция по любому из предшествующих пунктов, которая имеет коэффициент диссипации при 1,9 ГГц, равный 80⋅10-270⋅10.
7. Вспененная полимерная композиция, получаемая путем вспенивания вспенивающейся полимерной композиции по любому из пп. 1-6 в присутствии газообразователя (D).
2
2
8. Композиция по п. 7, в которой газообразователь (D) содержит N, CO, CO, Ar или их смеси.
9. Композиция по пункту 7 или 8, в которой газообразователь (D) используется в количестве 0,01-5 мас.% по массе вспенивающейся полимерной композиции.
10. Композиция по любому из пп. 7-9, в которой газообразователь (D) свободен от углеводорода, галоидированного углеводорода, лимонной кислоты или производных лимонной кислоты, азодикарбонамида или их смесей.
11. Композиция по любому из пп. 7-10, которая имеет средний диаметр ячейки от 5 до 500 мкм.
3
12. Композиция по любому из пп. 7-11, которая имеет плотность 85-870 кг/м.
13. Кабель, содержащий по меньшей мере один слой, содержащий вспенивающуюся полимерную композицию по любому из пп. 1-6 или вспененную полимерную композицию по любому из пп. 7-12.
14. Кабель по п. 13, в котором по меньшей мере один слой представляет собой изоляционный слой.
15. Кабель по п. 13 или 14, который представляет собой коаксиальный кабель или кабель с витой парой.